(57)【特許請求の範囲】
【請求項１】
無菌充填用ボトルである加温ボトルと加温ボトル内に充填された内容物とを含むボトル製品の製造方法において、
加温ボトルの製造方法により加温ボトルを製造する製造工程と、
無菌充填機により加温ボトル内に内容物を無菌充填する充填工程とを備え、
加温ボトルの製造方法は、
ポリエチレンテレフタレート層を含むプリフォームを準備する準備工程と、
プリフォームを加熱する加熱工程と、
加熱工程で加熱されたプリフォームをブロー成形金型を用いてブロー成形するブロー成形工程とを有し、
加熱工程におけるプリフォームの加熱温度を１０５℃乃至１２５℃とし、ブロー成形工程におけるブロー成形金型の温度をポリエチレンテレフタレートのガラス転移温度より１０℃以上低い３０℃乃至５０℃として、加温ボトルに首曲りの不具合が生じることを防止することを特徴とするボトル製品の製造方法。
【請求項２】
加熱工程の後、ブロー成形工程の前に、プリフォームの所望部分に円周方向に沿って冷却エアを吹き付けることを特徴とする請求項１記載のボトル製品の製造方法。
【請求項３】
冷却エアを互いに高さが異なる２箇所以上の位置から吹き付けることを特徴とする請求項２記載のボトル製品の製造方法。
【請求項４】
冷却エアが吹き付けられる間、プリフォームをその中心軸に沿って回転させることを特徴とする請求項２または３記載のボトル製品の製造方法。
【請求項５】
製造工程と充填工程とが連続して行なわれることを特徴とする請求項１乃至４のいずれか一項記載のボトル製品の製造方法。
【請求項６】
製造工程と充填工程との間において、加温ボトルは、エア搬送手段またはネック搬送手段により搬送されることを特徴とする請求項１乃至５のいずれか一項記載のボトル製品の製造方法。
【発明の詳細な説明】
【技術分野】
【０００１】
本発明は、加温した状態で販売されるＰＥＴ飲料製品に用いられる加温ボトルの製造方法、このような方法を用いて製造された加温ボトル、およびボトル製品の製造方法に係り、とりわけ耐熱性を有し、高品質であるとともに、生産コストを安く抑えることが可能な加温ボトルの製造方法、ボトル製品の製造方法、および加温ボトルに関する。
【背景技術】
【０００２】
従来より、コーヒーおよび紅茶等の清涼飲料をＰＥＴボトルに充填することにより、ＰＥＴ飲料製品が製造されている。このようなＰＥＴ飲料製品は、小売店や自動販売機等において加温された状態で広く販売されている。
【０００３】
この際、ＰＥＴボトルは最高７０℃乃至７５℃まで加温される。したがって、一般に加温用ＰＥＴボトルとしては、ホット充填（８５℃以上の高温充填）用の耐熱ボトルが使用されている。このような耐熱ボトルの製造方法として、例えば２段ブロー方式およびヒートセット方式という手法が存在する。
【０００４】
このうち２段ブロー方式は、加熱工程およびブロー成形工程を２回繰り返す方法である。すなわち図８に示すように、まずプリフォーム１００を１回加熱した後、金型１０１および延伸ロッド１０２を用いて１回目のブロー成形を行なう。次に、１回目のブロー成形を行なった容器１０３をヒーター１０４により再度加熱し、その後金型１０５内で２回目のブロー成形を行なうことにより、耐熱ボトル１０６を作製する。
【０００５】
他方ヒートセット方式は、ブロー成形の際にブロー成形金型の温度を１００℃以上にするものである。すなわち図９のグラフに示すように、まずプリフォームを加熱した後、金型内で低圧エアを用いてプリフォームを膨らませ（プリブロー工程）、次いで高圧エアでプリフォームを膨らませる（ハイブローヒートセット工程）。この間金型は１００℃以上の温度を維持している。その後冷却エアを一定時間供給した後（フラッシング工程）、金型内を排気することにより（排気工程）、耐熱ボトルを得ることができる。
【０００６】
しかしながら、図８および図９に示す耐熱ボトルの製造方法を用いる場合、その生産スピードが、標準的なアセプティック（無菌充填用）ボトルの生産スピード（図９に示す標準方式）と比較して約３０〜６０％程度遅くなる。また、このような耐熱ボトルの製造方法の生産コストは、設備投資も含めて考えると、アセプティックボトルの生産コストの１．５倍以上に達する。
【０００７】
また従来より、ＰＥＴ飲料製品の製造方法として無菌（アセプティック）充填方式が存在する。この無菌充填方式は、主に冷却した状態で販売される清涼飲料を対象とするものである。具体的には、無菌環境下でＰＥＴボトル（アセプティックボトル）内を薬剤で滅菌し、次に滅菌されたアセプティックボトル内に常温で清涼飲料を充填する手法である。このような無菌充填方式を用いる場合、アセプティックボトルはその製造工程で高温に晒されることがないため、一般に耐熱性が低いものが用いられている。
【０００８】
このような無菌充填用のブロー成形機を用いて耐熱性のある加温ボトルを製造しようとすることも考えられる。しかしながら、この場合、成形サイクルをダウンし、ブロー成型用金型の温調配管を変更し、かつ延伸ロッドをフラッシングタイプに変更すること等が必要となる。このように製造条件を変更することは、加温ボトルの生産コストが上昇することに繋がる。このため、生産スピードおよび生産設備を従来と同等に維持したまま、耐熱性のある加温用ボトルを製造することが望ましい。
【特許文献１】特開２００６−２６４７２１号公報
【発明の開示】
【発明が解決しようとする課題】
【０００９】
本発明は、このような点を考慮してなされたものであり、耐熱性を有し、高品質であるとともに、生産コストを低減することが可能な加温ボトルの製造方法、ボトル製品の製造方法、および加温ボトルを提供することを目的とする。
【課題を解決するための手段】
【００１０】
本発明は、無菌充填用ボトルである加温ボトルと加温ボトル内に充填された内容物とを含むボトル製品の製造方法において、加温ボトルの製造方法により加温ボトルを製造する製造工程と、無菌充填機により加温ボトル内に内容物を無菌充填する充填工程とを備え、加温ボトルの製造方法は、ポリエチレンテレフタレート層を含むプリフォームを準備する準備工程と、プリフォームを加熱する加熱工程と、加熱工程で加熱されたプリフォームをブロー成形金型を用いてブロー成形するブロー成形工程とを有し、加熱工程におけるプリフォームの加熱温度を１０５℃乃至１２５℃とし、ブロー成形工程におけるブロー成形金型の温度をポリエチレンテレフタレートのガラス転移温度より１０℃以上低い３０℃乃至５０℃として、加温ボトルに首曲りの不具合が生じることを防止することを特徴とするボトル製品の製造方法である。
【００１２】
本発明は、加熱工程の後、ブロー成形工程の前に、プリフォームの所望部分に円周方向に沿って冷却エアを吹き付けることを特徴とするボトル製品の製造方法である。
【００１３】
本発明は、冷却エアを互いに高さが異なる２箇所以上の位置から吹き付けることを特徴とするボトル製品の製造方法である。
【００１４】
本発明は、冷却エアが吹き付けられる間、プリフォームをその中心軸に沿って回転させることを特徴とするボトル製品の製造方法である。
【００１６】
本発明は、製造工程と充填工程とが連続して行なわれることを特徴とするボトル製品の製造方法である。
【００１７】
本発明は、製造工程と充填工程との間において、加温ボトルは、エア搬送手段またはネック搬送手段により搬送されることを特徴とするボトル製品の製造方法である。
【発明の効果】
【００１９】
以上のように本発明によれば、加熱工程におけるプリフォームの加熱温度を１０５℃乃至１２５℃とし、ブロー成形工程におけるブロー成形金型の温度をポリエチレンテレフタレートのガラス転移温度より１０℃以上低くしている。これにより、耐熱性のある加温ボトルが得られるとともに、ブロー成形後の収縮によって首曲りと呼ばれる不具合が発生しないので、生産スピードおよび生産設備を従来と同等に維持したまま、高品質かつ低コストで加温ボトルを製造することができる。
【００２０】
また本発明によれば、加熱工程の後、ブロー成形工程の前に、プリフォームの所望部分に円周方向に沿って冷却エアを吹き付けるので、成形後の加温ボトルのうち肉厚としたい部分に重点的に冷却エアを吹き付けることにより、加温ボトルの肉厚をコントロールすることができる。さらに冷却エアが吹き付けられる間、プリフォームがその中心軸に沿って回転されるので、加温ボトルの肉厚を円周方向に対して均一にすることができる。
【発明を実施するための最良の形態】
【００２１】
以下、図面を参照して本発明の一実施の形態について説明する。
図１は、プリフォームを示す正面図であり、図２は、本実施の形態による加温ボトルを示す正面図である。図３は、本実施の形態による加温ボトルを示す底面図（図１のIII方向矢視図）であり、図４は、本実施の形態による加温ボトルを示す水平断面図（図１のIV−IV線断面図）である。図５は、プリフォームを作製する射出成形装置の概略図であり、図６（ａ）−（ｅ）は、本実施の形態による加温ボトルの製造方法を示す図であり、図７は、加温ボトルおよびボトル製品の製造ラインを示す概略図である。
【００２２】
プリフォームの構成
まず、図１によりプリフォームの概要について説明する。
【００２３】
図１に示すプリフォーム１０は、上端に円形の開口部１１ａが形成された口部１１と、有底円筒状のプリフォーム本体１２と、口部１１とプリフォーム本体１２との間に形成され、外方に突出するフランジ部１３とを有している。また口部１１の外周に雄ねじ部１４が形成され、さらに口部１１外周のうち雄ねじ部１４とフランジ部１３との間に、環状突部１５が口部１１全周にわたって設けられている。
【００２４】
このプリフォーム１０は、アセプティック（無菌充填用）ボトルからなり、ＰＥＴ（ポリエチレンテレフタレート）製ペレットを射出成形することにより作製されたものである。
【００２５】
なおプリフォーム１０は、複数の層を含む多層プリフォームからなっていても良い。すなわち図１に示すように、プリフォーム本体１２のＰＥＴ層１２ａ、１２ａ間に、ＭＸナイロンまたはエチレン−ビニルアルコール共重合樹脂等、ガスバリア性の高い熱可塑性樹脂を含むコア層１２ｂが設けられていても良い。このコア層１２ｂは、例えばＭＸナイロンにステアリン酸コバルトまたはネオデカン酸コバルトを添加した酸素吸収機能を有するバリア性材料から構成されていても良い。このようなコア層１２ｂが設けられていることにより、加温ボトル２０（後述）内に充填された飲料が、加熱により酸化されて劣化することを防止することができる。
【００２６】
加温ボトルおよびボトル製品の構成
次に、図２乃至図４により本実施の形態による加温ボトルおよびボトル製品の構成について説明する。
【００２７】
図２乃至図４に示す加温ボトル２０は、上述したプリフォーム１０を用いて二軸延伸ブロー成形することにより得られるものである。この加温ボトル２０は、上端に円形の開口部２１ａが形成された口部２１と、口部２１に連なるボトル本体２２と、口部２１とボトル本体２２との間に形成され、外方に突出するフランジ部２３とを有している。
【００２８】
このうち口部２１の外周に、図示しないキャップの雌ねじ部と係合する雄ねじ部２４が形成されている。また口部２１外周のうち雄ねじ部２４とフランジ部２３との間に、環状突部２５が口部２１全周にわたって設けられている。
【００２９】
またボトル本体２２は、口部２１から延びる肩部２６と、肩部２６に連続して設けられ、円周方向に等間隔に形成された複数の凹凸パネル部２７ａを有する胴部２７と、胴部２７に連続して設けられ、内方に窪む凹部２８ａとこの凹部２８ａ外周に形成された環状の接地面２８ｂとを含む底部２８とを有している。このうち肩部２６は、胴部２７に隣接して形成され外方にわずかに突出する上側円周突部２６ａを有し、底部２８は、胴部２７に隣接して形成され外方にわずかに突出する下側円周突部２８ｃを有している。また肩部２６とフランジ部２３との間に、首部３０が形成されている。
【００３０】
なおボトル本体２２の形状は、プリフォーム本体１２を二軸延伸ブロー成形することにより形成されるものであればどのような形状であっても良く、図２乃至図４に示す形状に限定されない。
【００３１】
さらに加温ボトル２０と、加温ボトル２０内に充填された内容物と、加温ボトル２０を密閉するキャップとにより、後述するボトル製品６０が構成される。
【００３２】
加温ボトルの製造方法
次に、本実施の形態による加温ボトルの製造方法について図５乃至図７により述べる。なお便宜上、プリフォーム１０として単層プリフォームを用いる場合を例にとって説明する。
【００３３】
まず図５に示すように、ＰＥＴ（ポリエチレンテレフタレート）製ペレット４１ａを収納したホッパ４１と、ホッパ４１に連結された射出成形機４２と、射出成形機４２に連結された射出成形金型４３とによってプリフォーム用射出成形装置４０が構成されている。図５において、ホッパ４１内のペレット４１ａが射出成形機４２により加熱溶融および加圧され、その後ペレット４１ａは射出成形金型４３内に射出される。このような高温射出成形によって射出成形金型４３内でプリフォーム１０が得られる（準備工程：図６（ａ）参照）。
【００３４】
プリフォーム１０は、次に図７に示すように、飲料充填工場５０に設置された加熱装置５２において加熱される（加熱工程：図６（ｂ）参照）。図６（ｂ）に示す加熱工程において、プリフォーム１０は、口部１１を下に向けた状態で回転しながら、加熱装置５２のヒーター５２ａによって周方向に均等に加熱される。
【００３５】
この加熱工程におけるプリフォーム１０の加熱温度は、１０５℃乃至１２５℃であり、好ましくは１０５℃乃至１１５℃となっている。一方、通常の（耐熱性がない）アセプティックボトルを生産する場合、プリフォームの加熱温度は９０℃乃至９５℃とするのが一般的である。しかしながら、この場合加熱温度が低いため、加温ボトル２０の耐熱性が不足する。他方、加熱温度を高くして、例えば１３５℃以上にするとプリフォーム１０の状態から結晶化が発生し、加温ボトル２０に白化（結晶化）とよばれる不具合が発生する。
【００３６】
加熱工程の後、加熱されたプリフォーム１０は、搬送装置５３によってブロー成形装置５４に送られる（図７）。搬送装置５３により搬送される間、プリフォーム１０は、エアーナイフからなる冷却エア装置５３ａ、５３ｂにより、その所望部分に円周方向に沿って冷却エアＣが吹き付けられる（エア冷却工程：図６（ｃ）参照）。
【００３７】
この冷却エアＣは、ブロー成形後の加温ボトル２０のうち肉厚としたい部分に重点的に吹き付けられる。これにより、加温ボトル２０の肉厚をコントロールすることができる。すなわち冷却エアＣを吹付けることにより、加熱されたプリフォーム１０の温度が部分的に下降する。プリフォーム１０のうち温度が下降した部分は、その後ブロー成形された際に相対的に延伸しにくいため、周囲より肉厚となる。なお、加温ボトル２０のうち肉厚にする部分としては、例えば、販売時に他の加温ボトルと接触する部分（すなわち上述した上側円周突部２６ａおよび下側円周突部２８ｃ）等が挙げられる。
【００３８】
冷却エアＣを吹き付ける冷却エア装置５３ａ、５３ｂは、１箇所に設けても良いが、図６（ｃ）に示すように、互いに高さが異なる２箇所以上の位置に設けることが好ましい。
【００３９】
またプリフォーム１０は、冷却エア装置５３ａ、５３ｂによって冷却エアＣが吹き付けられる間、プリフォーム１０の中心軸Ａに沿って最低２周以上回転することが好ましい。このことにより、ブロー成形後の加温ボトル２０の肉厚を円周方向に対して均一にすることができる。なお、冷却エア装置５３ａ、５３ｂの吹出し孔の径は、φ０．５ｍｍ以下とすることが好ましい。
【００４０】
次に、搬送装置５３によってブロー成形装置５４に送られたプリフォーム１０は、ブロー成形装置５４のブロー成形金型５４ａ内に挿着される。その後、プリフォーム１０内に挿入された延伸ロッド５７からプリフォーム１０内へ高圧エアＧが供給され、二軸延伸ブロー成形が行なわれる（ブロー成形工程：図６（ｄ））。このようなブロー成形によって、プリフォーム１０から加温ボトル２０が得られる（図６（ｅ））。
【００４１】
ところで、図６（ｄ）に示すブロー成形工程において、ブロー成形金型５４ａの温度は、ポリエチレンテレフタレートのガラス転移温度（７３℃）より１０℃以上低くなっている（６３℃以下）。とりわけブロー成形金型５４ａの温度を３０℃乃至５０℃とすることが好ましい。
【００４２】
他方、通常の（耐熱性がない）アセプティックボトルを生産する場合、ブロー成形金型５４ａの温度は７０℃以上とするのが一般的である。これに対して、本実施の形態において、加熱工程（図６（ｂ））でプリフォーム１０の加熱温度を１０５℃乃至１２５℃まで高めている。一般に、このように高い温度でプリフォーム１０を加熱した場合、プリフォーム１０の首部３０（すなわちプリフォーム１０の非延伸部分と延伸部分との境目）周辺に熱エネルギーが溜まりやすく、ブロー成形後に加温ボトル２０の口部２１が斜めに曲がる不具合（以下、首曲りともいう）が発生しやすい。これに対して、本実施の形態においてブロー成形金型５４ａの温度をポリエチレンテレフタレートのガラス転移温度（７３℃）より１０℃以上低くし、好ましくは３０℃乃至５０℃とすることにより、上述した首曲りを確実に防止することができる。
【００４３】
他方、一般にブロー成形装置５４が設置される環境の温度が２５℃程度であるため、ブロー成形金型５４ａの温度を３０℃未満とすることは難しい。ブロー成形金型５４ａの温度を３０℃以上とすることにより、仮に夏場にブロー成形装置５４周囲の温度が上昇しても、成形条件を統一することが可能となる。
【００４４】
次に加温ボトル２０は、エア搬送手段またはネック搬送手段５６により、ブロー成形装置５４（ブロー成形工程）から無菌充填機５５内（充填工程）に搬送される。なおエア搬送手段とは、加温ボトル２０の首部３０をレールに引っ掛けることにより加温ボトル２０を無菌充填機５５内に搬送する手段であり、ネック搬送手段とは、円盤ホイールを介して加温ボトル２０を無菌充填機５５内に搬送する手段である。
【００４５】
その後、加温ボトル２０は飲料充填工場５０の無菌充填機５５内において、その内部に殺菌剤が投入され、加温ボトル２０内が無菌に保たれる。加温ボトル２０はその後、無菌充填機５５内で滅菌された飲料（内容物）が充填される（充填工程）。さらに滅菌されたキャップによって密閉され、さらにラベル等が付される。その後、このようにして製造されたボトル製品６０は、飲料充填工場５０から出荷される。このように、加温ボトル２０を製造する製造工程（図６（ａ）−（ｅ））と、加温ボトル２０内に内容物を充填する充填工程とは、飲料充填工場５０内で連続して行なわれる。
【００４６】
なお、上述した加熱装置５２と、搬送装置５３と、ブロー成形装置５４とにより、ブロー成形機が構成される。また、このブロー成形機（加熱装置５２、搬送装置５３、およびブロー成形装置５４）と、エア搬送手段またはネック搬送手段５６と、無菌充填機５５とにより、インライン成形充填装置が構成される。
【００４７】
このように本実施の形態によれば、加熱工程におけるプリフォーム１０の加熱温度を１０５℃乃至１２５℃とし、ブロー成形工程におけるブロー成形金型５４ａの温度をポリエチレンテレフタレートのガラス転移温度より１０℃以上低くしているので、耐熱性のある加温ボトル２０を得ることができる。また加温ボトル２０に首曲りと呼ばれる不具合が発生しない。このようにして、通常のアセプティックボトルを製造するための生産設備を使用し、その生産スピードを維持したまま、耐熱性のある加温ボトル２０を製造することができる。
【００４８】
（実施例）
次に、本発明の具体的実施例を説明する。
【００４９】
まず図１に示すプリフォーム１０を以下の条件に基づいて射出成形により作製した。
【００５０】
プリフォーム１０の全高：８５ｍｍ
プリフォーム本体１２の外径：φ２２．３ｍｍ
口部１１の内径：φ２０．６ｍｍ
プリフォーム１０の重量：２２．７ｇ
射出成形機：ＩＮ−９０（Ｋｏｒｔｅｃ社製）
【００５１】
プリフォーム１０は多層プリフォームとし、プリフォーム本体１２の層構成を以下のようにした。
【００５２】
ＰＥＴ層１２ａ：ＣＢ６５１Ｇ（遠東紡製）
コア層１２ｂ：ＭＸナイロン（登録商標）Ｓ６００７（三菱ガス化学製）にステアリン酸コバルト（和光純薬製）を混入したもの
【００５３】
次に、図１に示す各プリフォーム１０を以下の条件に基づいてブロー成形することにより、加温ボトル２０を作製した。
【００５４】
ブロー成形装置５４：ＢＬＯＭＡＸ１６Ｄ（ＳＩＧ社製）
加温ボトル２０の全高：１３２ｍｍ
胴部２７の胴径：φ６６ｍｍ
接地面２８ｂの外径：φ４５ｍｍ
凹部２８ａの深さ：２０ｍｍ
【００５５】
（収縮量の測定）
まず、加熱工程におけるプリフォーム１０の加熱温度を５通りに変化させ、それぞれの条件で加温ボトル２０を作製した。次に各加温ボトル２０を空の状態で９０℃のお湯に１０秒間浸漬させ、加温ボトル２０全高の収縮量を測定した。また加温ボトル２０に白化が生じたか否か、目視で確認した。
【表１】
0005190675.tif 000002
【００５６】
この結果、プリフォーム１０の加熱温度が９５℃の場合には、加温ボトル２０の全高が３２％収縮するのに対し、プリフォーム１０の加熱温度が１０５℃以上の場合には、加温ボトル２０の全高は１０％以下しか収縮しなかった。またプリフォーム１０の加熱温度が１３５℃の場合に加温ボトル２０に白化が生じたのに対し、プリフォーム１０の加熱温度が１２５℃以下の場合には白化が生じなかった。
【００５７】
（首曲りの有無）
次に、加熱工程におけるプリフォーム１０の加熱温度を１１５℃に固定し、ブロー成形工程におけるブロー成形金型５４ａの温度を変化させて加温ボトル２０を作製した。加温ボトル２０は、ブロー成形金型５４ａの各温度毎にそれぞれ５０本ずつ作製した。
【００５８】
このようにして得られた各加温ボトル２０の口部２１に首曲りが生じたか否かを測定した。この際、デジマチックインジケータ（ミツトヨ製）を用いて、加温ボトル２０の全高偏差を測定した。加温ボトル２０の全高偏差とは、底部２８の接地面２８ｂを平坦面上に置いた状態で、加温ボトル２０の口部１１上端の各点と前記平坦面との間の距離を測定し、その最大値と最小値との差を加温ボトル２０毎に求めたものをいう。
【００５９】
このようにして、加温ボトル２０の全高偏差をブロー成形金型５４ａの温度毎に測定した結果を以下に示す。加温ボトル５０本のうち、その全高偏差が０．５ｍｍ以上のものが１本でもあった場合にＮＧ（首曲り発生）と判断した。
【表２】
0005190675.tif 000003
【００６０】
この結果、ブロー成形金型５４ａの温度が７０℃の場合には首曲りが発生し、ブロー成形金型５４ａの温度が６０℃以下の場合には首曲りが発生しないと判断された。
【００６１】
（耐熱性の評価）
次に各加温ボトル２０の耐熱性を評価した。この場合、各加温ボトル２０に３５℃の水を２８０ｍｌ充填してキャップで密閉し、７５℃の恒温槽に入れて１０時間加温した。その後、各加温ボトル２０全高の変化量をハイトゲージ（ミツトヨ製）によって測定した。この場合、加温ボトル２０全高が恒温槽に入れる前と比較して５ｍｍ以上変化した場合にＮＧと判断した。
【表３】
0005190675.tif 000004
【００６２】
この結果、プリフォーム１０の加熱温度が９５℃および１３５℃のものがＮＧと判断された。一方、ブロー成形金型５４ａの温度に関しては、耐熱性に影響を及ぼさないと判断した。なおプリフォーム１０の加熱温度が９５℃の場合に加温ボトル２０全高の変化量が大きいのは、胴部２７の耐熱性が低いことにより胴部２７の横方向に縮みが発生し、縦方向に伸びるためである。またプリフォーム１０の加熱温度が１３５℃の場合に加温ボトル２０全高の変化量が大きいのは、胴部２７の耐熱性が高すぎることにより耐熱性の低い底部２８のみが伸びてしまうためである。
【００６３】
（冷却エアの効果）
次に、エア冷却工程における冷却エアＣの吹き付け位置（高さ）を変化させ、加温ボトル２０の肉厚に変化が生じたか否かを測定した。
【００６４】
肉厚測定器：ＰＡ−２０００（エビック製）
冷却エアＣの圧力：０．６ＭＰａ
【表４】
0005190675.tif 000005
【００６５】
この結果、冷却エアＣにより、とりわけ上側円周突部２６ａ（底からの位置が７６ｍｍ付近）および下側円周突部２８ｃ（底からの位置が８ｍｍ付近）の肉厚を厚くできることが確認された。なお表中、「底からの位置」とは、ブロー成形後の加温ボトル２０に対応する高さである。
【図面の簡単な説明】
【００６６】
【図１】プリフォームを示す正面図。
【図２】本発明の一実施の形態による加温ボトルを示す正面図。
【図３】本発明の一実施の形態による加温ボトルを示す底面図（図１のIII方向矢視図）。
【図４】本発明の一実施の形態による加温ボトルを示す水平断面図（図１のIV−IV線断面図）。
【図５】プリフォームを作製する射出成形装置の概略図。
【図６】図６（ａ）−（ｅ）は、本発明の一実施の形態による加温ボトルの製造方法を示す図。
【図７】加温ボトルおよびボトル製品の製造ラインを示す概略図。
【図８】従来の耐熱ボトルの製造方法（２段ブロー方式）を示す図。
【図９】従来の耐熱ボトルの製造方法（ヒートセット方式）における、時間と金型内の圧力との関係を示すグラフ。
【符号の説明】
【００６７】
１０      プリフォーム
１１      口部
１２      プリフォーム本体
１２ａ    ＰＥＴ層
１２ｂ    コア層
２０      加温ボトル
２１      口部
２２      ボトル本体
２６      肩部
２７      胴部
２８      底部
３０      首部
４０      射出成形装置
５２      加熱装置
５３ａ、５３ｂ  冷却エア装置
５４ａ    ブロー成形金型
５６      エア搬送手段またはネック搬送手段
５７      延伸ロッド
６０      ボトル製品
【図１】
0005190675.tif 000006
【図２】
0005190675.tif 000007
【図３】
0005190675.tif 000008
【図４】
0005190675.tif 000009
【図５】
0005190675.tif 000010
【図６】
0005190675.tif 000011
【図７】
0005190675.tif 000012
【図８】
0005190675.tif 000013
【図９】
0005190675.tif 000014